(57)【特許請求の範囲】
【請求項１】
コアと前記コアを包囲するカバーとを含むゴルフボールであって、
前記カバーは二成分型樹脂組成物を用いて形成され、
前記二成分型樹脂組成物は、（ａ）ＮＣＯ末端プレポリマーならびにＮＣＯ、ＯＨ、およびＮＨ２と反応しない非反応性オリゴマーと、（ｂ）アルコール系硬化剤、アミン系硬化剤または両方とを含み、
前記非反応性オリゴマーは、テレフタル酸ジオクチル、テレフタル酸ジオクチル（ノニル）、トリメリト酸トリオクチル、マレイン酸ジブチル、マレイン酸ジイソブチル、トリエチレングリコールジヘキサノエート、テトラエチレングリコールジヘプタノエートおよびビス（２−エチルヘキシル）テレフタレートからなる群から選択される少なくとも１つの化合物を含み、
前記二成分型樹脂組成物は、１００重量部の前記プレポリマーに対して、５重量部〜１０重量部の量の前記非反応性オリゴマーと、前記プレポリマーのＮＣＯの当量の９０％〜１１０％の量の前記硬化剤とを含み、
前記カバーは、式１の値として、１００％以下を満たし、式２の値として、５００％以下を満たす、ゴルフボール。
【数１】
0006293847.tif 000008
【数２】
0006293847.tif 000009
【請求項２】
前記プレポリマーは、ナフタレン−１，５−ジイソシアネート、パラフェニレンジイソシアネート、トリジンジイソシアネート、ジフェニルメタンジイソシアネート、トルエンジイソシアネート、ヘキサメチレンジイソシアネート、ジシクロヘキシルメタンジイソシアネートおよびイソホロンジイソシアネートからなる群から選択される少なくとも１つのイソシアネートと、ポリエーテルポリオール、ポリエステルポリオール、ポリカーボネートポリオールおよびアクリルポリオールからなる群から選択される少なくとも１つのポリオールとの反応によって得られる、請求項１に記載のゴルフボール。
【請求項３】
前記プレポリマーは１，０００〜５，０００の重量平均分子量を有する、請求項１に記載のゴルフボール。
【請求項４】
前記非反応性オリゴマーは、１００〜５，０００の重量平均分子量を有する、請求項１に記載のゴルフボール。
【請求項５】
前記硬化剤は、芳香族アミン、脂肪族アミン、芳香族アルコールおよび脂肪族アルコールからなる群から選択される少なくとも１つの化合物を含む、請求項１に記載のゴルフボール。
【請求項６】
前記硬化剤は、ジエチルトルエンジアミン、ジアミノジフェニルメタン、ジアミノジフェニルスルホン、メタキシリレンジアミン、イソホロンジアミン、エチレンジアミン、ジエチレントリアミン、トリエチレンテトラミン、４，４’−メチレンビス（２−クロロアニリン（ＭＯＣＡ）、ポリプロピレンジアミン、ポリプロピレントリアミン、エチレングリコール、ジエチレングリコール、ジプロピレングリコール、ブタンジオール、ヘキサンジオール、グリセリンおよびトリメチロールプロパンからなる群から選択される少なくとも１つの化合物を含む、請求項１に記載のゴルフボール。
【発明の詳細な説明】
【発明の概要】
【０００１】
技術分野
本発明はゴルフボールカバー用樹脂組成物に関する。
【０００２】
背景技術
ゴルファーがボールをヒットするときにスピンを多くかけることを可能にし、繰返しのヒットによって摩粍しにくく、向上した飛距離を実現するゴルフボールを開発するための研究が続けられている。一般に、ゴルフボールはコアとコアを包囲するカバーから構成され、特に、ゴルフボールのカバーは直接のヒットを受ける部分であり、硬度、耐摩耗性および耐擦り傷性が重要であり、ヒットに対する優れた反発特性および可撓性で柔軟な物理的性質も必要とされる。
【０００３】
最近使用されているゴルフボールカバーの材料は、キャスティング法によってキャスティングされるポリウレタンを含んでいるかもしれない。ポリウレタンはヒット時に良好なヒット感を与える優れた弾性を有し、ゴルフボールの回転数を増加させてゴルフボールをさらに飛ばせることを可能にする。また、ポリウレタンは弾性、可撓性、および柔軟な物理的性質を有し、ヒットに対して優れた耐摩耗性および耐擦り傷性を有するので、ポリウレタンはプレミアムゴルフボール市場においてその価値を認められており、その市場も徐々に拡大する傾向にある。たとえば、韓国特許出願公開第２０１４−００９２５７５号は、ゴルフボールカバーとして使用してもよいポリウレタン系樹脂組成物として、連鎖延長剤、イソシアネート、ポリオール、有機過酸化物およびモンタン系ワックスを含む樹脂組成物を開示している。
【０００４】
しかし、上述した利点にもかかわらず、ポリウレタンは温度の変化に敏感に反応するポリマーであるため、物理的性質は季節的変化に起因する低温および高温条件下で変化しうる。その結果、同じ強度でヒットを加えても、季節または周囲環境の影響に応じて回転数および反発特性が変動しうる部分がある。
【０００５】
したがって、本発明者らは、季節的な温度変化に起因するボールの物理的性質の変化を最小限にし、弾性率特性をさらに向上することにより、ヒットされたときにより高い回転数を示すことができる、ポリウレタンのゴルフボールカバー用樹脂組成物を考案し、これにより本発明を完成させた。
【０００６】
発明の開示
技術的課題
したがって、本発明の目的は、向上した弾性率特性を有し、ヒットされたときにボールによりスピン数をもたらすことを可能にし、季節的な温度変化に起因するボールの物理的性質の変化を最小限にする、ポリウレタンゴルフボールカバー用樹脂組成物を提供することである。
【０００７】
本発明の別の目的は、前記樹脂組成物を用いて形成されたカバーを含むゴルフボールを提供することである。
【０００８】
本発明の別の目的は、前記樹脂組成物を硬化させることによってゴルフボールカバーを製造する方法を提供することである。
【０００９】
課題に対する解決策
上記の目的を達成するために、本発明は、
（ａ）ＮＣＯ末端プレポリマーならびにＮＣＯ、ＯＨおよびＮＨ２と反応しない非反応性オリゴマーと、
（ｂ）アルコール系硬化剤、アミン系硬化剤または両方と
を含む二成分型樹脂組成物を提供する。
【００１０】
他の上記目的を達成するために、本発明は、コアとコアを包囲するカバーとを含むゴルフボールであって、前記カバーが前記二成分型樹脂組成物を用いて形成されるゴルフボールを提供する。
【００１１】
さらに他の上記目的を達成するために、本発明は、前記二成分型樹脂組成物の成分（ａ）および（ｂ）を混合して硬化させることを含む、ゴルフボールカバーを製造する方法を提供する。
【００１２】
発明の有利な効果
本発明によるゴルフボールカバー用樹脂組成物を用いて製造したゴルフボールは、温度に依存する物理的性質の変化を最小限にし、反発特性を向上することによって、季節的変化に起因するゴルフボールの性能逸脱を減らすことができ、向上したスピンレートを示すであろう。
【図面の簡単な説明】
【００１３】
【図１】図１は、例２において調製した、非反応性オリゴマーを含む樹脂組成物を硬化させて形成されたゴルフボールカバーの、貯蔵および損失弾性率の温度に対するグラフである。
【図２】図２は、比較例２において調製した、非反応性オリゴマーを含まない樹脂組成物を硬化させて形成されたゴルフボールカバーの、貯蔵および損失弾性率の温度に対するグラフである。
【図３】図３は、ゴルフボールのスピンレートの、例２において調製した非反応性オリゴマーを含む樹脂組成物を硬化させて形成されたゴルフボールカバーの引張損失弾性率に対するグラフである。
【００１４】
発明を実施するための最良の形態
以下、本発明をより詳細に説明する。  
一般に、ゴルフボールはコアとコアを包囲するカバーからなる。本発明は特に、ゴルフボールの中のカバーを調製するための樹脂組成物に関し、具体的には、（ａ）ＮＣＯ末端プレポリマーならびにＮＣＯ、ＯＨおよびＮＨ２と反応しない非反応性オリゴマーと、（ｂ）アルコール系硬化剤、アミン系硬化剤または両方とを含む二成分型樹脂組成物を提供する。二成分型樹脂組成物の各成分の詳細な説明は以下のとおりである。
【００１５】
プレポリマーは一般に、最終製品を成形するのを容易にするために中間段階でその重合を停止させた、比較的低い分子量を有するポリマーを意味する。プレポリマーは、そのまま、または他のモノマーとの反応により成形することができ、本発明においては、プレポリマーはイソシアネートとポリオールとの反応によって調製することができる。
【００１６】
プレポリマーの調製に用いられるイソシアネートは、ナフタレン−１，５−ジイソシアネート、パラフェニレンジイソシアネート、トリジンジイソシアネート、ジフェニルメタンジイソシアネート、トルエンジイソシアネート、ヘキサメチレンジイソシアネート、ジシクロヘキシルメタンジイソシアネートおよびイソホロンジイソシアネートからなる群から選択される少なくとも１つのイソシアネートであろう。
【００１７】
プレポリマーの調製に用いられるポリオールは、ポリエーテルポリオール、ポリエステルポリオール、ポリカーボネートポリオールおよびアクリルポリオールからなる群から選択される少なくとも１つのポリオールであろう。ポリオールは３００〜５，０００の重量平均分子量を有するであろう。
【００１８】
プレポリマーは、上述したように、イソシアネートとポリオールとの反応によって形成されるＮＣＯ末端基を有するポリマー化合物からなる。プレポリマーは、１，０００〜５，０００の重量平均分子量を有していてもよい。
【００１９】
本発明による樹脂組成物に含まれる非反応性オリゴマーは、ＣＨ３末端基を有する化合物である。非反応性オリゴマーは、樹脂組成物中に存在し、樹脂組成物と混合されるが、プレポリマーのＮＣＯ末端基、アルコール系硬化剤のＯＨ末端基、およびアミン系硬化剤のＮＨ２末端基と直接に反応しないので、非反応性オリゴマーを含む樹脂組成物は、温度の変化に依存する物理的性質の変化を最小限にしつつ、弾性、柔軟性および伸縮性が良好に維持されるゴルフボールカバーの調製を可能にする。
【００２０】
非反応性オリゴマーは、芳香族油、脂肪族油、およびパラフィン油からなる群から選択される少なくとも１つの油を含んでいてもよく、たとえば、好ましくは鉱物から得られる芳香族鉱油、脂肪族鉱油およびパラフィン油を含む。しかし、本発明の油はこれらに限定されず、鉱油および合成油を単独で、またはそれらの混合物で使用してもよい。
【００２１】
さらに、非反応性オリゴマーは、テレフタル酸ジオクチル、テレフタル酸ジオクチル（ノニル）、フタル酸ジオクチル、フタル酸ジイソノニル、フタル酸ジイソデシル、フタル酸ジプロピルヘプチル、トリメリト酸トリオクチル、アジピン酸ジオクチル、アジピン酸ジ（２−エチルヘキシル）、アジピン酸ジメチル、セバシン酸ジブチル、マレイン酸ジブチル、マレイン酸ジイソブチル、トリエチレングリコールジヘキサノエート、テトラエチレングリコールジヘプタノエート、およびテレフタル酸ビス（２−エチルヘキシル）からなる群から選択される少なくとも１つの化合物をさらに含んでもよい。
【００２２】
非反応性オリゴマーを含む樹脂組成物をゴルフボールカバーとして使用すると、季節的な温度変化に起因するゴルフボールの物理的性質の変化を最小限にし、反発特性を向上することによって、ゴルフボールのヒット感およびスピンレートを向上することができる。さらに、非反応性オリゴマーは、１００〜５，０００の重量平均分子量を有していてもよい。
【００２３】
また、非反応性オリゴマーは、プレポリマー１００重量部に対して、０．２重量部〜２０重量部、たとえば、５重量部〜１０重量部の量で含まれていてもよい。非反応性オリゴマーが上の範囲内で含まれている場合、非反応性オリゴマーを含む樹脂組成物の物理的性質は一定であり、弾性、柔軟性および伸縮性が良好に維持されるであろう。
【００２４】
本発明による樹脂組成物に含まれる硬化剤は、芳香族アミン、脂肪族アミン、芳香族アルコールおよび脂肪族アルコールからなる群から選択される少なくとも１つの化合物を含んでいてもよく、たとえば、好ましくは、ジエチルトルエンジアミン、ジアミノジフェニルメタン、ジアミノジフェニルスルホン、メタキシリレンジアミン、イソホロンジアミン、エチレンジアミン、ジエチレントリアミン、トリエチレンテトラミン、４，４’−メチレンビス（２−クロロアニリン（ＭＯＣＡ）、ポリプロピレンジアミン、ポリプロピレントリアミン、エチレングリコール、ジエチレングリコール、ジプロピレングリコール、ブタンジオール、ヘキサンジオール、グリセリンおよびトリメチロールプロパンからなる群から選択される少なくとも１つの化合物を含んでいる。
【００２５】
ＮＨ２末端基を有するアミン系硬化剤およびＯＨ末端基を有するアルコール系硬化剤は、プレポリマーと反応してウレタン結合および尿素結合を形成し、それによって樹脂組成物の特性、たとえば弾性、耐擦り傷性を向上する。
【００２６】
硬化剤は、プレポリマーのＮＣＯの当量の９０％〜１１０％、たとえば９５％〜１０５％の量で含まれていてもよい。
【００２７】
本発明は、コアとコアを包囲するカバーを含み、カバーが前記樹脂組成物を用いて形成されているゴルフボールを提供する。
【００２８】
合成ゴムをゴルフボールのコアとして使用してもよいが、本発明のコアはこれに限定されず、ブタジエンゴム、スチレンブタジエンゴムおよびポリクロロプレンゴムを使用してもよい。カバーは、コアを包囲するように、プレポリマー、非反応性オリゴマーおよび硬化剤を含む二成分型樹脂組成物をキャスティングすることによって調製してもよいが、本発明はこれに限定されない。
【００２９】
プレポリマー、非反応性オリゴマーおよび硬化剤を反応させ、硬化させることによって形成される最終生成物であるゴルフボールカバーは、熱硬化性ポリウレタンである。熱硬化性ポリウレタンは耐熱性、耐薬品性および硬度に優れているので、これはゴルフボールカバーの耐擦り傷性を向上するであろう。
【００３０】
ゴルフボールのカバーは、下式１の値として、１００％以下、たとえば９０％以下を満たし、下式２の値として、５００％以下、たとえば４００％以下を満たすであろう。下式１および２において２０℃における貯蔵弾性率または損失弾性率は、−１０℃における貯蔵弾性率または損失弾性率、および５０℃における貯蔵弾性率または損失弾性率のメジアン値を表す。
【００３１】
【数１】
0006293847.tif 000002
【００３２】
【数２】
0006293847.tif 000003
【００３３】
本発明においては、ＮＣＯ末端プレポリマーならびにＮＣＯ、ＯＨ、およびＮＨ２と反応しない非反応性オリゴマーと、アルコール系硬化剤、アミン系硬化剤または両方とを含む上述した二成分型樹脂組成物を混合して硬化させることによってゴルフボールカバーを製造する。
【００３４】
ゴルフボールカバーは、プレポリマーおよび非反応性オリゴマーを含む第１の液体と、硬化剤を含む第２の液体とを、ゴルフボールのコアを包囲する金型に注入するキャスティング法によって調製してもよい。第１の液体は、イソシアネートとポリオールを混合してＮＣＯ末端プレポリマーを調製し、次いでプレポリマーをＮＣＯ、ＯＨおよびＮＨ２と反応しない非反応性オリゴマーと混合することによって調製し、第２の液体は、アルコール系硬化剤またはアミン系硬化剤を単独でまたはともに用いることによって調製する。樹脂組成物が注入された金型を３０℃〜７０℃で１０分〜６０分間硬化することができ、次いで組成物を脱型し、室温で１５時間〜４０時間エージングしてゴルフボールカバーを製造できる。
【００３５】
発明の形態
以下、本発明を例によって詳細に説明する。以下の例は、本発明の範囲を制限することなく、本発明をさらに詳細に説明することを意図している。
【００３６】
例１：ゴルフボールカバー用樹脂組成物の試験片の調製
工程１：プレポリマーの調製
トルエンジイソシアネート（ＢＡＳＦ  ＳＥ、Ｌｕｐｒａｎａｔｅ（登録商標）Ｔ８０、２０８ｇ）、ポリテトラメチレングリコール（ＫＯＲＥＡ  ＰＴＧ  Ｃｏ．，Ｌｔｄ．、ＰＴＭＧ２０００、５９７ｇ）、ポリプロピレングリコール（ＳＫＣ、ＤＦ−１０００、１７９ｇ）、およびジプロピレングリコール（ＳＫＣ、ＤＰＧ、１６ｇ）を混合し、８０℃で８時間反応させて、ＮＣＯ末端基を有するプレポリマー（１，７００の重量平均分子量）を調製した。
【００３７】
工程２：非反応性オリゴマーを含む樹脂組成物の試験片の調製
工程１で調製したＮＣＯ末端基を有するプレポリマー（１，０００ｇ）、非反応性オリゴマーとしてのテレフタル酸ジオクチル（ノニル）（１００ｇ）、および硬化剤としてのジエチルトルエンジアミン（Ｌｏｎｚａ  Ｇｒｏｕｐ  ＡＧ、Ｌｏｎｚａｃｕｒｅ  ＤＥＴＤＡ８０、１０５ｇ）を、２０ｃｍ×２０ｃｍのサイズで５ｍｍの厚みを有する長方形の金型に注入し、５０℃で２０分間硬化させ、金型から脱型し、室温で２４時間エージングして、非反応性オリゴマーを含む樹脂組成物の試験片を調製した。
【００３８】
例２
ゴルフボールカバーを含むゴルフボールの製造
トルエンジイソシアネート（ＢＡＳＦ  ＳＥ、Ｌｕｐｒａｎａｔｅ（登録商標）Ｔ８０、２０８ｇ）、ポリテトラメチレングリコール（ＫＯＲＥＡ  ＰＴＧ  Ｃｏ．，Ｌｔｄ．、ＰＴＭＧ２０００、５９７ｇ）、ポリプロピレングリコール（ＳＫＣ、ＤＦ−１０００、１７９ｇ）、およびジプロピレングリコール（ＳＫＣ、ＤＰＧ、１６ｇ）を混合し、８０℃で８時間反応させて、ＮＣＯ末端基を有するプレポリマー（１，７００の重量平均分子量）を調製した。
【００３９】
ＮＣＯ末端基を有するプレポリマー（１，０００ｇ）、非反応性オリゴマーとしてのテレフタル酸ジオクチル（ノニル）（１００ｇ）、および硬化剤としてのジエチルトルエンジアミン（Ｌｏｎｚａ  Ｇｒｏｕｐ  ＡＧ、Ｌｏｎｚａｃｕｒｅ  ＤＥＴＤＡ８０、１０５ｇ）を、ゴルフボールのコアのまわりにキャスティング法によって注入し、５０℃で２０分間硬化させ、金型から脱型し、室温で２４時間エージングして、非反応性オリゴマーを含む樹脂組成物を硬化することによって形成されたカバーを含むゴルフボールを製造した。
【００４０】
比較例１：非反応性オリゴマーを含まない樹脂組成物の試験片の調製
非反応性オリゴマーとしてテレフタル酸ジオクチル（ノニル）（１００ｇ）を使用しなかったこと以外は、例１と同様にして樹脂組成物の試験片を調製した。
【００４１】
比較例２：非反応性オリゴマーを含まない樹脂組成物を硬化させることによって形成されたカバーを含むゴルフボールの製造
非反応性オリゴマーとしてテレフタル酸ジオクチル（ノニル）（１００ｇ）を使用しなかったこと以外は、例２と同様にしてゴルフボールを製造した。
【００４２】
＜実験例＞
以下、実験例１および２において、例１および比較例１において調製した樹脂組成物の試験片について、以下の実験を行った。
【００４３】
実験例１．ガラス転移温度（Ｔｇ）の評価
例１および比較例１において調製した樹脂組成物の試験片のガラス転移温度は、動的機械分析計（ＤＭＡ、ＴＡ  Ｉｎｓｔｒｕｍｅｎｔｓ）を使用して、１分間に１０℃の速度で温度を上昇させながらｔａｎδ（＝Ｅ”／Ｅ’）ピークを分析することによって測定し、その結果を下の表１に示す。
【００４４】
実験例２．硬さの評価
例１および比較例１において調製した樹脂組成物の試験片の硬度を、室温でショアＡ型硬度計により測定し、その結果を以下の表１に示す。
【００４５】
【表１】
0006293847.tif 000004
【００４６】
表１の結果から、例１において調製した非反応性オリゴマーを含む樹脂組成物の試験片のガラス転移温度および硬度は、比較例１において調製した非反応性オリゴマーを含まない樹脂組成物の試験片で測定したそれらより低いことが確認された。したがって、例１の場合には、柔軟性および後加工性が向上した一方で硬度が若干低下した。
【００４７】
以下、実験例３〜５において、例２および比較例２において調製した樹脂組成物を硬化させて形成されたカバーを含むゴルフボールについて、以下の実験を行った。
【００４８】
実験例３．温度変化に従った弾性率特性の特性評価
温度変化に従って、非反応性オリゴマーを含む樹脂組成物の弾性率特性を評価するために、例２および比較例２において調製した樹脂組成物を硬化させることによって形成したゴルフボールカバーの貯蔵弾性率（Ｅ’）および損失弾性率（Ｅ”）を動的機械分析計（動的機械分析（ＤＭＡ）、ＴＡ  Ｉｎｓｔｒｕｍｅｎｔｓ）を使用して−７０℃から１５０℃まで測定した。測定したＥ’およびＥ”値を式１および２に当てはめ、その結果を以下の表２に示す。さらに、Ｅ’、Ｅ”およびｔａｎδ（＝Ｅ”／Ｅ’）の値の−７０℃から１５０℃までの連続的な変化を図１および図２に示す。
【００４９】
実験例４．ボール反発評価
非反応性オリゴマーを含む樹脂組成物のボール反発を評価するために、例２および比較例２において調製した樹脂組成物を硬化させることによって形成したゴルフボールカバーを含む、２０ｃｍ×２０ｃｍのサイズで５ｍｍの厚みを有する試験片を床の上に置き、１５ｍｍの直径および６．３ｇの重量を有する鋼球を試験片の５０ｃｍ上から自然落下させ、反発高さを測定し、反発高さの初期高さに対する比率（％）を算出した。この試験を、各試験片について５回繰り返し、平均値を下の表２に記載する。
【００５０】
実験例５．スピンレート評価
非反応性オリゴマーを含む樹脂組成物を硬化させることによって形成したゴルフボールカバーを含むゴルフボールのスピンレートを評価するために、例２において調製したゴルフボールカバーを含むゴルフボールのＲＰＭを、５８度ウェッジと同じ力が印加されるヒッティングマシンを用いてボールを打った後に測定し、スピンレート対引張損失弾性率（Ｅ）を図３に示す。
【００５１】
【表２】
0006293847.tif 000005
【００５２】
表２の結果から、５０℃および−１０℃の温度条件の下で測定した例２の貯蔵弾性率（変形を加えたときの抵抗力）および損失弾性率（変形を加えたときの損失力）の値は、比較例２のそれらより小さかった。さらに、例２に関して、式１および２によって算出した、温度に依存する貯蔵弾性率および損失弾性率の値の変化も比較例２のそれらより著しく低かった。例２は、図１および図２において、比較例２に比較して著しく緩やかな傾斜を示した。また、例２のボール反発は比較例２のボール反発より優れていたので、本発明によれば、季節的な温度変化にかかわらずボールの物理的性質の変化を最小限に抑えられ、弾性率特性を向上できることが確認された。さらに、図３は、例２において調製した非反応性オリゴマーを含む樹脂組成物を硬化させることによって形成された、ゴルフボールカバーを含むゴルフボールのスピンレートは、引張損失弾性率が増加したとしても、８，５００ｒｐｍ以上の優れたレベルを維持したことを示す。
【００５３】
それゆえに、温度変化に起因する反発特性を向上するためにゴルフボールカバー用樹脂組成物は非反応性オリゴマーを含んでいるので、物理的性質、たとえば弾性、伸縮性および柔らかい柔軟性を良好に維持でき、したがって、季節的な温度変化に起因するゴルフボールの性能逸脱を最小限にすることができ、スピンレートを向上できることが期待される。
以下に、本願の当初の特許請求の範囲に記載された発明を付記する。
［１］  （ａ）ＮＣＯ末端プレポリマーならびにＮＣＯ、ＯＨ、およびＮＨ２と反応しない非反応性オリゴマーと、
（ｂ）アルコール系硬化剤、アミン系硬化剤または両方と
を含む、二成分型樹脂組成物。
［２］  前記二成分型樹脂組成物は、１重量部の前記プレポリマーに対して、０．２重量部〜２０重量部の量の前記非反応性オリゴマーと、前記プレポリマーのＮＣＯの当量の９０％〜１１０％の量の前記硬化剤とを含む、［１］に記載の二成分型樹脂組成物。
［３］  前記プレポリマーは、ナフタレン−１，５−ジイソシアネート、パラフェニレンジイソシアネート、トリジンジイソシアネート、ジフェニルメタンジイソシアネート、トルエンジイソシアネート、ヘキサメチレンジイソシアネート、ジシクロヘキシルメタンジイソシアネートおよびイソホロンジイソシアネートからなる群から選択される少なくとも１つのイソシアネートと、ポリエーテルポリオール、ポリエステルポリオール、ポリカーボネートポリオールおよびアクリルポリオールからなる群から選択される少なくとも１つのポリオールとの反応によって得られる、［１］に記載の二成分型樹脂組成物。
［４］  前記プレポリマーは１，０００〜５，０００の重量平均分子量を有する、［１］に記載の二成分型樹脂組成物。
［５］  前記非反応性オリゴマーは、芳香族油、脂肪族油およびパラフィン油からなる群から選択される少なくとも１つの油を含む、［１］に記載の二成分型樹脂組成物。
［６］  前記非反応性オリゴマーは、テレフタル酸ジオクチル、テレフタル酸ジオクチル（ノニル）、フタル酸ジオクチル、フタル酸ジイソノニル、フタル酸ジイソデシル、フタル酸ジプロピルヘプチル、トリメリト酸トリオクチル、アジピン酸ジオクチル、アジピン酸ジ（２−エチルヘキシル）、アジピン酸ジメチル、セバシン酸ジブチル、マレイン酸ジブチル、マレイン酸ジイソブチル、トリエチレングリコールジヘキサノエート、テトラエチレングリコールジヘプタノエートおよびビス（２−エチルヘキシル）テレフタレートからなる群から選択される少なくとも１つの化合物を含む、［５］に記載の二成分型樹脂組成物。
［７］  前記非反応性オリゴマーは、１００〜５，０００の重量平均分子量を有する、［１］に記載の二成分型樹脂組成物。
［８］  前記硬化剤は、芳香族アミン、脂肪族アミン、芳香族アルコールおよび脂肪族アルコールからなる群から選択される少なくとも１つの化合物を含む、［１］に記載の二成分型樹脂組成物。
［９］  前記硬化剤は、ジエチルトルエンジアミン、ジアミノジフェニルメタン、ジアミノジフェニルスルホン、メタキシリレンジアミン、イソホロンジアミン、エチレンジアミン、ジエチレントリアミン、トリエチレンテトラミン、４，４’−メチレンビス（２−クロロアニリン（ＭＯＣＡ）、ポリプロピレンジアミン、ポリプロピレントリアミン、エチレングリコール、ジエチレングリコール、ジプロピレングリコール、ブタンジオール、ヘキサンジオール、グリセリンおよびトリメチロールプロパンからなる群から選択される少なくとも１つの化合物を含む、［１］に記載の二成分型樹脂組成物。
［１０］  コアと前記コアを包囲するカバーとを含むゴルフボールであって、
前記カバーは［１］の二成分型樹脂組成物を用いて形成されている、ゴルフボール。
［１１］  前記ゴルフボールカバーは、式１の値として、１００％以下を満たし、式２の値として、５００％以下を満たす、［１０］に記載のゴルフボール。
【数３】
0006293847.tif 000006
【数４】
0006293847.tif 000007
［１２］  ゴルフボールカバーを製造する方法であって、［１］の二成分型樹脂組成物の成分（ａ）および（ｂ）を混合して硬化させることを含む方法。
【図１】
0006293847.tif 000010
【図２】
0006293847.tif 000011
【図３】
0006293847.tif 000012